(57)【特許請求の範囲】
【請求項１】
負極，正極，リチウム塩を含む非水電解質からなる可逆的に複数回の充放電が可能な電池に関し、該正極活物質の少なくとも一種は、一般式ＡwＰvＮｉxＭyＮzＯ2（但しＡはアルカリ金属から選ばれた少なくとも１種であり、ＰはＭｇ，Ｂ，Ｐから選ばれた少なくとも１種であり、ＭはＣｏを含み、Ｍｎ，Ｃｏ，Ａｌから選ばれた少なくとも１種であり、ＮはＳｉ，Ａｌ，Ｃａ，Ｃｕ，Ｓｎ，Ｍｏ，Ｎｂ，Ｙ，Ｂｉから選ばれた少なくとも１種を表わし、ｗ，ｖ，ｘ，ｙ，ｚはそれぞれ０.０５≦ｗ≦１.２，０.０００１≦ｖ≦０.２，０.５≦ｘ≦０.９５，０.００５≦ｙ≦０.５，０≦ｚ≦０.２ の数を表わす）で示される複合酸化物であり、前記正極活物質の導電剤としてＬｃが１５０Å以上の黒鉛と比表面積が５０ｍ2／ｇ 以上のカーボンブラックとの混合物を使用することを特徴とする電池。
【請求項２】
負極として、グラフアイト，熱分解グラフアイト，炭素繊維，気相成長炭素質材料，ピッチ系炭素質材料，コークス系炭素質材料，フエノール系炭素質材料，レーヨン系炭素質材料，ポリアクリロニトリル系炭素質材料，ニードルコークス，ポリアクリロニトリル系炭素繊維，グラッシーカーボン，カーボンブラック，フルフリルアルコール系炭素質材料，ポリパラフエニレン等導電性材料からなる群より選ばれた低結晶性炭素，高結晶性炭素のうちの少なくとも一つあるいはこれらを複数個組合せた炭素材料からなる群より選ばれた少なくとも一つ以上のカーボン材料、および／または、これらカーボン材料に、周期表IIIｂ ，IVｂ，Ｖｂ族原子を含む酸化物またはカルコゲン化合物、これらの非晶質材料を担持、またはメッキ、または融合した材料からなる群より選ばれた少なくとも一つ以上の複合材料、および／または、ポリアセン，ポリパラフェニレン，ポリアニリン，ポリアセチレン，ジスルフィド化合物からなる群より選ばれた少なくとも一つ以上の導電性高分子材料、および／または、ＬｉxＦｅ2Ｏ3，ＬｉxＦｅ3Ｏ4，ＬｉxＷＯ2，周期表IIIｂ ，IVｂ，Ｖｂ族原子を含む酸化物，カルコゲン化合物、これらの非晶質材料からなる群より選ばれた少なくとも一つ以上の無機材料を用いる請求項１に記載の電池。
【請求項３】
電解液として、プロピレンカーボネート，プロピレンカーボネート誘導体，エチレンカーボネート，ブチレンカーボネート，ビニレンカーボネート，ガンマ−ブチルラクトン，ジメチルカーボネート，ジエチルカーボネート，メチルエチルカーボネート、１，２−ジメトキシエタン、２−メチルテトラヒドロフラン，ジメチルスルフォキシド、１，３−ジオキソラン，ホルムアミド，ジメチルホルムアミド，ジオキソラン，アセトニトリル，ニトロメタン，ギサンメチル，酢酸メチル，プロピオン酸メチル，プロピオン酸エチル，リン酸トリエステル，トリメトキシメタン，ジオキソラン誘導体，ジエチルエーテル、１，３−プロパンサルトン，スルホラン、３−メチル−２−オキサゾリジノン，テトラヒドロフラン，テトラヒドロフラン誘導体，ジオキソラン、１，２−ジエトキシエタン、および／または、これらのハロゲン化物からなる群より選ばれた少なくとも一つ以上の非水溶媒と、ＬｉＣｌＯ4，ＬｉＢＦ4，ＬｉＰＦ6，ＬｉＣＦ3ＳＯ3,ＬｉＣＦ3ＣＯ2,ＬｉＡｓＦ6，ＬｉＳｂＦ6，ＬｉＢ10Ｃｌ10，ＬｉＡｌＣｌ4，ＬｉＣｌ，ＬｉＢｒ，ＬｉＩ，低級脂肪族カルボン酸ボン酸リチウム，クロロボランリチウム，四フェニルホウ酸リチウムからなる群より選ばれた少なくとも一つ以上のリチウム塩との混合溶液、および／または、これらの混合溶液と、ポリアクリロニトリル，ポリエチレンオキサイド，ポリフッ化ビニリデン，ポリメタクリル酸メチル，ヘキサフロロプロピレンからなる群より選ばれた少なくとも一つ以上のポリマとを混合したゲル状電解液を用いる請求項１に記載の電池。
【請求項４】
ノートパソコン，ペン入力パソコン，ポケットパソコン，ノート型ワープロ，ポケットワープロ、電子ブックプレーヤー，携帯電話，コードレスフォン子機，ページャー，ハンディーターミナル，携帯コピー，電子手帳，電卓，液晶テレビ，電気シェーバー，電動工具，電子翻訳機，自動車電話，トランシーバー，音声入力機器，メモリーカード，バックアップ電源，テープレコーダー，ラジオ，ヘッドホンステレオ，携帯プリンター，ハンディークリーナー，ポータブルＣＤ，ビデオムービー，ナビゲーションシステム，冷蔵庫，エアコン，テレビ，ステレオ，温水器，オーブン電子レンジ，食器洗い器，洗濯機，乾燥器，ゲーム機器，照明機器，玩具，ロードコンディショナー，医療機器，自動車，電気自動車，ゴルフカート，電動カート，電力貯蔵システムに用いられる請求項１に記載の電池。
【発明の詳細な説明】
【０００１】
【発明の属する技術分野】
本発明は可逆的に複数回の充放電が可能な電池に係り、特に非水電解液を用いた二次電池に関する。
【０００２】
【従来の技術】
近年、二次電池はパソコンや携帯電話などの電源として、あるいは電気自動車や電力貯蔵用の電源として、なくてはならない重要な構成要素の一つとなっている。
【０００３】
携帯型コンピュータ（ペンコンピュータと呼ばれるものも含む）や携帯情報端末（Personal Digital Assistant、あるいはPersonal Intelligent            Communicator、あるいはハンドヘルド・コミュニケータ）といった移動体通信（モービル・コンピューティング）が必要とされる要求として、小型化，軽量化が挙げられる。しかし、液晶表示パネルのバックライトや描画制御によって消費される電力が高いことや、二次電池の容量が現状ではまだ不十分であることなどの点から、システムのコンパクト化，軽量化が難しい状況にある。
【０００４】
さらに、地球環境問題の高まりとともに排ガスや騒音を出さない電気自動車が関心を集めている。しかし、現状の電池ではエネルギー密度，出力密度が低いことから走行距離が短い，加速性が悪い，車内のスペースが狭い，車体の安定性が悪いなどの問題点が生じている。
【０００５】
二次電池の中でも特に非水電解液を用いたリチウム二次電池は、電圧が高く、かつ軽量で、高いエネルギー密度が期待されることから注目されている。この二次電池の正極材料としては、ポリアニリン，ポリアセン，ポリパラフェニレンなどの導電性高分子やＬｉxＣｏＯ2，ＬｉxＮｉＯ2，ＬｉxＭｎ2Ｏ4,ＬｉxＦｅＯ2，Ｖ2Ｏ5，Ｃｒ2Ｏ5，ＭｎＯ2 などの遷移金属の酸化物，ＴｉＳ2，ＭｏＳ2などのカルコゲナイト化合物等が代表的である。特に特開昭55−136131号公報で開示されているＬｉxＣｏＯ2，ＬｉxＮｉＯ2等の二次電池正極はＬｉ金属を負極として用いた場合４Ｖ以上の起電力を有することから高エネルギー密度が期待できる。
【０００６】
しかし、これらは現実には実際に利用しうる容量がまだ低い、あるいは寿命が短いなどの他、充放電時における過電圧，自己放電特性や高温特性などの点でまだ充分な性能とは言えない。また、過充電時に正極活物質が発熱分解し熱暴走を起こして、電池が発火，爆発するなど、安全性の面でも問題があった。従来、正極の高容量化，長寿命化を達成するため、さまざまな活物質組成が提案されている。例えば、サイクル特性を改善するものとしては、正極活物質に化学式LixMO2（ＭはＣｏ，Ｎｉ，Ｆｅ，Ｍｎのうちから選択される１種又は２種以上の元素を表す）で示されるリチウム含有複合酸化物を用いること（特開平2−306022 号公報）、あるいは化学式ＬｉxＭyＧｅzＯp（ＭはＣｏ，Ｎｉ，Ｍｎから選ばれる１種以上の遷移金属元素，０.９≦ｘ≦１.３，０.８≦ｙ≦２.０，０.０１≦ｚ≦０.２，２.０≦ｐ≦４.５）で示される複合酸化物を用いること(特開平7−29603号公報）が開示されている。
【０００７】
また、サイクル特性，自己放電特性を改善するものとしては、ＡxＭyＮzＯ2（Ａはアルカリ金属から選ばれた少なくとも１種であり、Ｍは遷移金属であり、ＮはＡｌ，Ｓｎの群から選ばれた少なくとも１種を表わし、０.０５≦ｘ≦１.１０，０.８５≦ｙ≦１.００，０.００１≦ｚ≦１０）で示される複合酸化物を使用することが（特開平7−176302 号公報）、また、容量，サイクル特性を改善するものとしては、ＬｉyＮｉ(1-x)ＭxＯ2（ＭはＣｕ，Ｚｎ，Ｎｂ，Ｍｏ，Ｗの群から選ばれる少なくとも１種の元素、０＜ｘ＜１，0.9≦ｙ≦１.３ ）で示される複合酸化物を使用する（特開平6−28317４号公報）ことなどが開示されている。
【０００８】
また、サイクル特性を改善し、負荷特性を高くするものとしては、化学式ＬｉxＭｇyＣｏzＮｉ1-y-zＯa(０.９５≦ｘ≦１.０５，０.０２≦ｚ≦０.１５ならば、０.００３＜ｙ＜０.０２，ｚ＜０.０２ならば、０.００３＜ｙ＜０.０５,ａ＝２）で示される複合酸化物を用いること（特開平8−185863 号公報）などが開示されている。
【０００９】
さらに、充放電時における過電圧を低下させ、容量劣化を抑えるため、正極に添加する導電剤として、一次粒径の平均が０.１μｍ 以下のカーボンブラックと平均粒径が２０μｍ以下の黒鉛との混合材料を使用する（特開平8−222206号 公報）ことなどが開示されている。
【００１０】
【発明が解決しようとする課題】
正極活物質に化学式ＬｉxＭＯ2（ＭはＣｏ，Ｎｉ，Ｆｅ，Ｍｎのうちから選択される１種又は２種以上の元素を表す）で示されるリチウム含有複合酸化物を用いる場合、サイクル寿命は改善される。しかし、容量の面では充分な特性とは言い難い。また、電圧が低下するなどの欠点を有する。ＡxＭyＮzＯ2（Ａはアルカリ金属から選ばれた少なくとも１種であり、Ｍは遷移金属であり、ＮはＡｌ，Ｓｎの群から選ばれた少なくとも１種を表わし、０.０５≦ｘ≦１.１０，０.８５≦ｙ≦１.００，０.００１≦ｚ≦０.１０）で示される複合酸化物を使用する場合にも同様にサイクル寿命は改善されるが、実際に充放電に利用しうる容量は低下するため高容量化には至らない。
【００１１】
正極活物質に化学式ＬｉxＭyＧｅzＯp（ＭはＣｏ，Ｎｉ，Ｍｎから選ばれる１種以上の遷移金属元素，０.９≦ｘ≦１.３，０.８≦ｙ≦２.０，０.０１≦ｚ≦０.２，２.０≦ｐ≦４.５)で示される複合酸化物を用いる場合、容量，サイクル寿命の点では改善される。
【００１２】
しかし、過充電時の熱暴走反応を抑制することはできない。LiyNi(1-x)MxO2（ＭはＣｕ，Ｚｎ，Ｎｂ，Ｍｏ，Ｗの群から選ばれる少なくとも１種の元素、０＜ｘ＜１，０.９≦ｙ≦１.３）で示される複合酸化物を使用する場合や化学式ＬｉxＭｇyＣｏzＮｉ1-y-zＯa（０.９５≦ｘ≦１.０５，０.０２≦ｚ≦０.１５ならば、０.００３＜ｙ＜０.０２，ｚ＜０.０２ならば、０.００３＜ｙ＜0.05，ａ＝２）で示される複合酸化物を用いる場合にも同様である。
【００１３】
正極に添加する導電剤として、一次粒径の平均が０.１μｍ 以下のカーボンブラックと平均粒径が２０μｍ以下の黒鉛との混合材料を使用することにより、充放電時における過電圧を低下させ、サイクル劣化を抑制できる。しかし粒径の制御だけでは、急速放電特性、すなわちレート特性を改善することはできない。このように、二次電池用正極材料の高容量化，長寿命化，充放電時における過電圧の低下，レート特性の改善に加えて、安全性の面で充分な改善方法はあまり見出されていない。
【００１４】
本発明は二次電池用材料のこれらの電池特性の改善を図ることを目的とする。
【００１５】
【課題を解決するための手段】
本発明の電池は、正極活物質の少なくとも一種は、一般式ＡwＰvＮｉxＭyＮzＯ2（但しＡはアルカリ金属から選ばれた少なくとも１種であり、ＰはＭｇ，Ｂ，Ｐから選ばれた少なくとも１種であり、ＭはＭｎ，Ｃｏ，Ａｌから選ばれた少なくとも１種であり、ＮはＳｉ，Ａｌ，Ｃａ，Ｃｕ，Ｓｎ，Ｍｏ，Ｎｂ，Ｙ，Ｂｉから選ばれた少なくとも１種を表わし、ｗ，ｖ，ｘ，ｙ，ｚはそれぞれ０.０５≦ｗ≦１.２，０.０００１≦ｖ≦０.２，０.５≦ｘ≦０.９５，０.００５≦ｙ≦０.５，０≦ｚ≦０.２の数を表わす)で示される複合酸化物であり、前記正極活物質の導電剤としてＬｃが１５０Å以上の黒鉛と比表面積が５０ｍ2／ｇ 以上のカーボンブラックとの混合物を使用することを特徴とする。
【００１６】
本発明の新規な電池における正極活物質は一般式ＡwＰvＮｉxＭyＮzＯ2で示されるものであって、Ａはアルカリ金属から選ばれた少なくとも一種、例えばＬｉ，Ｎａ，Ｋであり、中でもＬｉが好ましい。ｗの値は充電状態，放電状態により変動し、その範囲は０.０５≦ｗ≦１.２である。即ち充電によりＡイオンのディインターカレーションが起こりｗの値は小さくなり、放電によりＡイオンのインターカレーションが起こりｗの値は大きくなる。
【００１７】
また、ＰはＭｇ，Ｂ，Ｐから選ばれた少なくとも１種であって、好ましくは、Ｍｇであり、さらに好ましくはＭｇとＰの組合せである。Ｎの量を表わすｖの値は充電，放電により変動しないが、０.０００１≦ｖ≦０.０２の範囲である。ｖの値が０.０００１ 未満の場合、Ｎの効果が充分発揮されず、高容量を得るための深い充電，深い放電におけるサイクル性が悪く、容量も低下し、好ましくない。また、ｖの値が０.２ を越える場合には容量が低下して好ましくない。ＭｇとＰの組合せにおけるＭｇ／Ｐの原子比は、０.１ 以上，１２以下が望ましい。
【００１８】
また、Ｎｉ量を表わすｘの値は０.５≦ｘ≦０.９５の範囲である。ｘの値が０.５未満の場合、容量は著しく低下し、好ましくない。また、ｘの値が０.９５を越える場合には深い充電，深い放電におけるサイクル性が悪く、好ましくない。
【００１９】
ＭはＭｎ，Ｃｏ，Ａｌから選ばれた少なくとも１種であり、ｙの値は充電状態，放電状態により変動せず、その範囲は０.００５≦ｙ≦０.５である。ｙの値が０.００５ 未満の場合、Ｍの効果が充分発揮されず、深い充電，深い放電におけるサイクル性が悪く好ましくない。また、ｙの値が０.５ を越える場合には容量が低下し、さらに電圧が低下するため好ましくない。
【００２０】
ＮはＳｉ，Ａｌ，Ｃａ，Ｃｕ，Ｓｎ，Ｍｏ，Ｎｂ，Ｙ，Ｂｉから選ばれた少なくとも１種であり、ｙの値は充電状態，放電状態により変動せず、その範囲は０≦ｙ≦０.２である。ｙの値が０.２を越える場合には容量が低下し、さらに電圧が低下するため好ましくない。
【００２１】
本発明の新規な電池における正極活物質の導電剤としてはＬｃが１５０Å以上の黒鉛と比表面積が５０ｍ2／ｇ 以上のカーボンブラックとの混合物を使用することを特徴とする。黒鉛のみ、あるいはカーボンブラックのみの添加では、電極の内部抵抗が高く良好な電池特性が得られない。Ｌｃが４００Å未満の黒鉛を使用した場合、電子伝導性が低く良好な電池特性が得られない。また、比表面積が５０ｍ2／ｇ 未満のカーボンブラックを使用した場合も、電極の内部抵抗が高くなるため、良好な電池特性が得られない。
【００２２】
負極として、グラファイト，熱分解グラファイト，炭素繊維，気相成長炭素質材料，ピッチ系炭素質材料，コークス系炭素質材料，フエノール系炭素質材料，レーヨン系炭素質材料，ポリアクリロニトリル系炭素質材料，ニードルコークス，ポリアクリロニトリル系炭素繊維，グラッシーカーボン，カーボンブラック，フルフリルアルコール系炭素質材料，ポリパラフエニレン等導電性材料からなる群より選ばれた低結晶性炭素，高結晶性炭素のうちの少なくとも一つあるいはこれらを複数個組合せた炭素材料からなる群より選ばれた少なくとも一つ以上のカーボン材料、および／または、これらカーボン材料に、周期表IIIｂ ，IVｂ，Ｖｂ族原子を含む酸化物またはカルコゲン化合物、これらの非晶質材料を担持、またはメッキ、または融合した材料からなる群より選ばれた少なくとも一つ以上の複合材料、および／または、ポリアセン，ポリパラフェニレン，ポリアニリン，ポリアセチレン，ジスルフィド化合物からなる群より選ばれた少なくとも一つ以上の導電性高分子材料、および／または、ＬｉxＦｅ2Ｏ3，ＬｉxＦｅ3Ｏ4，ＬｉxＷＯ2，周期表IIIｂ ，IVｂ，Ｖｂ族原子を含む酸化物，カルコゲン化合物、これらの非晶質材料からなる群より選ばれた少なくとも一つ以上の無機材料を用いることにより、本発明の電池は良好な特性を示す。
【００２３】
電解液としては、例えばプロピレンカーボネート，プロピレンカーボネート誘導体，エチレンカーボネート，ブチレンカーボネート，ビニレンカーボネート，ガンマ−ブチルラクトン，ジメチルカーボネート，ジエチルカーボネート，メチルエチルカーボネート、１，２−ジメトキシエタン，２−メチルテトラヒドロフラン，ジメチルスルフォキシド、１，３−ジオキソラン，ホルムアミド，ジメチルホルムアミド，ジオキソラン，アセトニトリル，ニトロメタン，ギサンメチル，酢酸メチル，プロピオン酸メチル，プロピオン酸エチル，リン酸トリエステル，トリメトキシメタン，ジオキソラン誘導体，ジエチルエーテル、１，３−プロパンサルトン，スルホラン，３−メチル−２−オキサゾリジノン，テトラヒドロフラン，テトラヒドロフラン誘導体，ジオキソラン、１，２−ジエトキシエタン、また、これらのハロゲン化物などからなる群より選ばれた少なくとも一つ以上の非水溶媒とリチウム塩、例えばＬｉＣｌＯ4，ＬｉＢＦ4，ＬｉＰＦ6,LiCF3SO3,ＬｉＣＦ3ＣＯ2，ＬｉＡｓＦ6，ＬｉＳｂＦ6，ＬｉＢ10Ｃｌ10，ＬｉＡｌＣｌ4，ＬｉＣｌ，ＬｉＢｒ，ＬｉＩ，低級脂肪族カルボン酸リチウム，クロロボランリチウム，四フェニルホウ酸リチウなどからなる群より選ばれた少なくとも一つ以上の塩との混合溶液、また、これらの混合溶液とポリマー、例えばポリアクリロニトリル，ポリエチレンオキサイド，ポリフッ化ビニリデン，ポリメタクリル酸メチル，ヘキサフロロプロピレンからなる群より選ばれた少なくとも一つ以以上を混合したゲル状電解液を用いることにより、本発明の電池は良好な特性を示す。
【００２４】
本発明の可逆的に充放電が可能な電池の用途は、特に限定されないが、例えばノートパソコン，ペン入力パソコン，ポケットパソコン，ノート型ワープロ，ポケットワープロ，電子ブックプレーヤー，携帯電話，コードレスフォン子機，ページャー，ハンディーターミナル、携帯コピー，電子手帳，電卓，液晶テレビ，電気シェーバー，電動工具，電子翻訳機，自動車電話，トランシーバー，音声入力機器，メモリーカード，バックアップ電源，テープレコーダー，ラジオ、ヘッドホンステレオ，携帯プリンター、ハンディークリーナー，ポータブルＣＤ，ビデオムービー，ナビゲーションシステムなどの機器用の電源や、冷蔵庫，エアコン，テレビ，ステレオ，温水器，オーブン電子レンジ，食器洗い器，洗濯機，乾燥器，ゲーム機器，照明機器，玩具，ロードコンディショナー，医療機器，自動車，電気自動車，ゴルフカート，電動カート，電力貯蔵システムなどの電源として使用することができる。また、民生用の他、軍需用，宇宙用としても用いることができる。
【００２５】
即ち、正極活物質の少なくとも一種に、一般式ＡwＰvＮｉxＭyＮzＯ2（但しＡはアルカリ金属から選ばれた少なくとも１種であり、ＰはＭｇ，Ｂ，Ｐから選ばれた少なくとも１種であり、ＭはＭｎ，Ｃｏ，Ａｌから選ばれた少なくとも１種であり、ＮはＳｉ，Ａｌ，Ｃａ，Ｃｕ，Ｓｎ，Ｍｏ，Ｎｂ，Ｙ，Ｂｉから選ばれた少なくとも１種を表わし、ｗ，ｖ，ｘ，ｙ，ｚはそれぞれ０.０５≦ｗ≦１.２，０.０００１≦ｖ≦０.２，０.５≦ｘ≦０.９５，０.００５≦ｙ≦０.５，０≦ｚ≦０.２の数を表わす）で示される複合酸化物を使用することにより、高容量化，長寿命化，充放電時における過電圧の低下を達成でき、かつ、過充電時において爆発，発火のない安全性の高い電池が得られる。
【００２６】
また、正極活物質の導電剤としてＬｃが１５０Å以上の黒鉛と比表面積が５０ｍ2／ｇ 以上のカーボンブラックとの混合物を使用することにより、急速充電特性が大幅に改善され、特に、低温でのレート特性に優れた電池が得られる。本発明の電極及びこれを用いた電池を種々のシステムに使用することにより、システムのコンパクト化及び軽量化が図れる。加えて、低温でのハイレートの放電が必要なシステムへの適用が可能となる。
【００２７】
具体的に本発明の正極活物質の作用を述べる。Ｍｎ，Ｃｏ，ＡｌはＮｉに比べて酸化し難いため、これらのピラー効果により長寿命化が図れる。ピラー効果とは、特定の元素に関し、それ自身が充放電において酸化還元反応に関与しない、即ち、変化を伴わないことから、結晶内でピン止めとなって結晶構造のストレスを抑制する効果のことを言う。Ｍｇ，Ｍｏ，Ｃｕ，Ａｌ，Ｃａ，Ｓｉは正極活物質の電気伝導性を高める作用があるため、充放電時における過電圧を低下させることができる。
【００２８】
また、Ｂ，Ｐ，Ｓｉはイオン半径が小さいため、これらの置換により正極活物質の格子体積を収縮させ、充電時の格子体積の膨張による崩壊を抑制して寿命を延長させることができる。Ｂ，Ｐは格子間位置に存在するためＢ，Ｐの置換による容量の低下がなく、高容量を維持できる。Ｓｉ，Ｓｎ，Ｍｇ，Ｃａ，Ｂｉによる置換は結晶中で欠陥を生じやすいため、高容量化を図れるほか、レート特性の改善にも効果がある。Ｍｇ，Ｐ，Ａｌ，Ｂ，Ｓｉ，Ｙ，Ｎｂ，Ｃａは酸素放出能が低く、酸化物として安定に存在するため、高温での安全性を改善できる。
【００２９】
また、Ｍｇ，Ｐ，Ｓｉ，Ｃａは主となる構成イオンであるＮｉやＬｉと異なる価数をとり、格子間位置に挿入されるため、結晶内での電子構造が変化し、電気伝導性の向上が期待されることから、電極の内部抵抗の低下による過電圧の低下や、レート特性，温度特性の改善、さらには高容量化が図れる。また、ＭｇはＬｉイオンよりもイオン半径が小さいため、これのＬｉサイトへの置換により正極活物質の格子体積を収縮させ、充電時の格子体積の膨張による崩壊を抑制して寿命を延長させることができる。さらにＭｇはＬｉサイトへの置換によりＬｉが放出した後のピラー効果があることから、充電末期に起こる格子の収縮が抑制され、格子のストレスがほとんどなく、過充電を行っても長寿命化を図れる。
【００３０】
次に本発明の導電剤の作用を述べる。Ｌｃが１５０Å以上の黒鉛は電子伝導度が高いので、これの添加によって電極自体の電子伝導性が高まる。さらに比表面積が５０ｍ2／ｇ 以上のカーボンブラックは、正極活物質を集電体に固定するために用いられる結着剤を細孔内部に取り込むため、電極が絶縁性の高い結着剤に覆われることがなく、電子伝導性が高まる。これら二種類のカーボンの添加により、電子伝導性はさらに高まり、従来難しいとされてきた低温でのハイレート放電が可能となる。
【００３１】
本発明の電解液の作用を述べる。リチウム塩にＬｉＣｌＯ4，ＬｉＢＦ4，ＬｉＰＦ6，ＬｉＣＦ3ＳＯ3，ＬｉＣＦ3ＣＯ2，ＬｉＡｓＦ6，ＬｉＳｂＦ6，   ＬｉＢ10Ｃｌ10，ＬｉＡｌＣｌ4 ，ＬｉＣｌ，ＬｉＢｒ，ＬｉＩ，低級脂肪族カルボン酸リチウム，クロロボランリチウム，四フェニルホウ酸リチウムを用いた場合、温度特性で優れた特性を示す。特にＬｉＢＦ4,ＬｉＰＦ6,ＬｉＣＦ3ＳＯ3，ＬｉＣＦ3ＣＯ2のうち少なくとも一つを用いた場合、６０℃に放置しても本発明の正極活物質中のＭ元素の溶出が抑制されるため、高温特性に優れた効果を発揮する。
【００３２】
また、溶媒にプロピレンカーボネート，プロピレンカーボネート誘導体，エチレンカーボネート，ブチレンカーボネート，ビニレンカーボネート，ガンマーブチルラクトン，ジメチルカーボネート，ジエチルカーボネート，メチルエチルカーボネート、１，２−ジメトキシエタン，２−メチルテトラヒドロフラン，ジメチルスルフォキシド、１，３−ジオキソラン，ホルムアミド，ジメチルホルムアミド，ジオキソラン，アセトニトリル，ニトロメタン，ギサンメチル，酢酸メチル，プロピオン酸メチル，プロピオン酸エチル，リン酸トリエステル，トリメトキシメタン，ジオキソラン誘導体，ジエチルエーテル、１，３−プロパンサルトン，スルホラン，３−メチル−２−オキサゾリジノン，テトラヒドロフラン，テトラヒドロフラン誘導体，ジオキソラン、１，２−ジエトキシエタンを用いた場合、寿命特性で優れた特性を示す。特にプロピレンカーボネート，プロピレンカーボネート誘導体，エチレンカーボネート，ブチレンカーボネート，ビニレンカーボネート，ガンマーブチルラクトン，ジメチルカーボネート，ジエチルカーボネート，メチルエチルカーボネート、１，２−ジメトキシエタン，２−メチルテトラヒドロフラン，ジメチルスルフォキシドのうち少なくとも一つを用いた場合、本発明の負極活物質と溶媒との不可逆な反応が抑制されるため、寿命特性に優れた効果を発揮する。
【００３３】
さらに、溶媒に上記溶媒のハロゲン化物を含むことにより、安全性は著しく改善される。特にプロピレンカーボネート，プロピレンカーボネート誘導体，エチレンカーボネート，ブチレンカーボネート，ビニレンカーボネート，ガンマーブチルラクトン，ジメチルカーボネート，ジエチルカーボネート，メチルエチルカーボネート、１，２−ジメトキシエタン，２−メチルテトラヒドロフラン，ジメチルスルフォキシドの一部の元素を−Ｆ，−ＣＦ，−ＣＦ2，−ＣＦ3，−Ｃｌ，−ＣＣｌ，−ＣＣｌ2，−ＣＣｌ3で置き換えたもののうち少なくとも一つを用いた場合、本発明の正極活物質と溶媒との過充電条件下での発熱反応が抑えられ、発火の確立が著しく低下し、高安全性を示す。
【００３４】
上記のリチウム塩と溶媒との混合溶液にポリアクリロニトリル，ポリエチレンオキサイド，ポリフッ化ビニリデン，ポリメタクリル酸メチル，ヘキサフロロプロピレンからなる群より選ばれた少なくとも一つ以上とを混合したゲル状電解液を用いた場合、本発明の正極活物質とゲル電解液との過充電条件下での発熱反応が抑えられ、発火の確立が著しく低下し、高安全性を示す。また、本発明の正極活物質とゲル電解液と組合せでは４.５Ｖ の高電位においても、本発明の正極活物質において充電が可能であることから、高容量化が図れる。
【００３５】
【発明の実施の形態】
以下具体例をあげ、本発明をさらに詳しく説明するが、発明の主旨を越えない限り、本発明は実施例に限定されるものではない。
【００３６】
（実施例１）
正極材料として表１に示した組成の材料を使用し、導電剤として表１に示したＬｃの黒鉛と比表面積のカーボンブラック５：１を結着剤としてポリフッ化ビニリデンを重量比で８８：７：５となるように秤量，らいかい機で３０分混煉後、厚さ２０ミクロンのアルミ箔の両面に塗布した。負極材料として人造黒鉛を使用し、これを９３重量％、結着剤としてポリフッ化ビニリデンを７重量％調製した合剤を用い、厚さ２０ミクロンの銅箔の両面に塗布した。正負両極はプレス機で圧延成型し、端子をスポット溶接した後１５０℃で５時間真空乾燥した。微多孔性ポリプロピレン製セパレータを介して正極と負極を積層し、これを渦巻状に捲回し、アルミ製の電池缶に挿入した。負極端子は電池缶に、正極端子は電池蓋に溶接した。
【００３７】
電解液には１mol のＬｉＰＦ6 を１リットルのエチレンカーボネートとジエチルカーボネートの混合溶液に溶解したものを使用し、電池缶内に注液した。電池蓋をかしめて１８００ｍＡｈ容量の円筒型電池を作製した。電池は３６０ｍＡで４.２Ｖ まで充電後、３６０ｍＡで２.７Ｖ まで放電する定電流充放電を行い、容量，寿命，−２０℃での１.５Ｃ のレート特性，−２０℃での２Ｃの過充電試験を評価した。結果を表１に示す。
【００３８】
【表１】
0004016453.tif 000002
【００３９】
（比較例１）
正極材料及び導電剤として表１に示す材料を使用し、実施例１と同様にして電池を作製した。容量，寿命，−２０℃での１.５Ｃ のレート特性，−２０℃での２Ｃの過充電試験を評価した。結果を表１に示す。実施例１と比較して極端に低い特性が存在する。
【００４０】
【発明の効果】
電池及びシステムの高安全性とコンパクト化及び軽量化，低温での良好なハイレート特性と長寿命化を実現できる。